(57)【特許請求の範囲】
【請求項１】
Ｆｅ：１．０〜２．０質量％と、Ｔｉ：０．００５〜０．１０質量％もしくはＴｉ：０．００５〜０．１０質量％およびＢ：０．０００５〜０．００２質量％を含有し、残部がＡｌおよび不可避不純物からなり、該不純物中のＳｉを０．１０質量％以下、Ｃｕを０．０３質量％以下に規制したアルミニウム合金板で、３方向の引張試験で引張強さが９０Ｎ／ｍｍ２以上、耐力４５Ｎ／ｍｍ２以上で、全伸び４０％以上であり、かつ局部伸びが１０％以上を有することを特徴とした高成形性アルミニウム合金板。
【請求項２】
Ｆｅ：１．０〜２．０質量％と、Ｍｇ：０．０５〜０．３質量％またはＭｎ：０．０５〜０．６質量％の何れか１種または２種と、Ｔｉ：０．００５〜０．１０質量％もしくはＴｉ：０．００５〜０．１０質量％およびＢ：０．０００５〜０．００２質量％を含有し、残部がＡｌおよび不可避不純物からなり、該不純物中のＳｉを０．１０質量％以下、Ｃｕを０．０３質量％以下に規制したアルミニウム合金板で、３方向の引張試験で引張強さが１００Ｎ／ｍｍ２以上、耐力５５Ｎ／ｍｍ２以上で、全伸び４０％以上であり、かつ局部伸びが１０％以上を有することを特徴とした高成形性アルミニウム合金板。
【請求項３】
Ｆｅ：１．０〜２．０質量％と、Ｔｉ：０．００５〜０．１０質量％もしくはＴｉ：０．００５〜０．１０質量％およびＢ：０．０００５〜０．００２質量％を含有し、残部がＡｌおよび不可避不純物からなり、該不純物中のＳｉを０．１０質量％以下、Ｃｕを０．０３質量％以下に規制したアルミニウム合金鋳塊を４５０〜６２０℃で均熱処理し、３００℃以上の温度で熱間圧延を施した後冷間圧延および３００℃以上での中間焼鈍を経た上で最終冷間圧延を圧延率６０〜９０％で施すか、または前記熱間圧延を施した後直ちに最終冷間圧延を圧延率６０〜９０％で施した後、３００℃温度以上の温度で最終焼鈍し、１〜５％の永久伸びを付与して耐力を向上させ、３方向の引張試験で引張強さが９０Ｎ／ｍｍ２以上、耐力４５Ｎ／ｍｍ２以上で、全伸び４０％以上であり、かつ局部伸び１０％以上を有せしめたことを特徴とする高成形性アルミニウム合金板の製造方法。
【請求項４】
Ｆｅ：１．０〜２．０質量％と、Ｍｇ：０．０５〜０．３質量％またはＭｎ：０．０５〜０．６質量％の何れか１種または２種と、Ｔｉ：０．００５〜０．１０質量％もしくはＴｉ：０．００５〜０．１０質量％およびＢ：０．０００５〜０．００２質量％を含有し、残部がＡｌおよび不可避不純物からなり、該不純物中のＳｉを０．１０質量％以下、Ｃｕを０．０３質量％以下に規制したアルミニウム合金鋳塊を４５０〜６２０℃で均熱処理し、３００℃以上の温度で熱間圧延を施した後冷間圧延および３００℃以上での中間焼鈍を経た上で最終冷間圧延を圧延率６０〜９０％で施すか、または前記熱間圧延を施した後直ちに最終冷間圧延を圧延率６０〜９０％で施した後、３００℃温度以上の温度で最終焼鈍し、１〜５％の永久伸びを付与して耐力を向上させ、３方向の引張試験で引張強さが１００Ｎ／ｍｍ２以上、耐力５５Ｎ／ｍｍ２以上で全伸び４０％以上であり、かつ、局部伸びが１０％以上を有せしめたことを特徴とする高成形性アルミニウム合金板の製造方法。
【発明の詳細な説明】
【０００１】
【発明の属する技術分野】
本発明は高成形性アルミニウム合金板およびその製造方法に係り、３方向の引張試験で引張強さが９０N/mm2 以上、耐力が４５N/mm2 以上で、全伸びが４０％以上で局部伸びが１０％以上を有するような高延性で局部伸びの優れた高成形性アルミニウム合金板およびその製造方法を提供しようとするものである。
【０００２】
【従来の技術】
近年、自動車用アルミ合金板としてAl−Mg合金が研究され且つ使用され、全伸びが３５％程度の材料が得られているが、Mg量を増加しても局部伸びが増加せず、また、加工硬化指数が高いため、成形途中で一旦発生したシワが取りきれず、シワ重なりが発生したりして特に非対称の深絞り成形品については鋼板に及ばないのが現状であり、従って、燃料タンクやタンクカバーについては一部で温間成形法でしか製造ができないのが現状である。
【０００３】
なお純アルミ系で、引張強さや耐力を高くしようとすることも一部に考えられ、また耐力が低いAl−Fe系を採用することも一部に検討されているようである。
【０００４】
【発明が解決しようとする課題】
アルミニウム合金板で鋼板並みの成形性を得るには全伸びが４０％以上で、なおかつ、局部伸び１０％以上で適度な強度が必要であるが一般に純度が高いと伸びが大きくなることが知られていてＡｌ９９．８質量％以上では伸びが４０％を越えるようになるとしても引張強さや耐力がかなり低く、板材の取扱い時の変形問題や成形品での加工硬化がＡｌ−Ｍｇ系に比べて小さく、成形品が変形し易い等の問題がある。
【０００５】
なお、純アルミ系で引張強さや耐力を高くしようとすると、一般に強度を確保し、伸びを犠牲にしたＨ２４材が使用されるが伸びが低いため深絞りや張り出し成形ができず、浅い絞り成形品に限定されてくるのが実状である。また、耐力が低いAl−Fe系や純アルミ系の板材では金型とのクリアランスが厳しい条件や複雑な非対称の形状を成形する場合には板材が金型のコーナーＲの小さい部分等の変曲部で塑性変形し易いため、材料の流入が抑えられて局部的に板材の肉厚が減少し、絞り切れが発生し易い欠点がある。
【０００６】
【課題を解決するための手段】
本発明者等は上記したような従来技術における課題を解消することについて検討を重ねた結果、全伸びが４０％以上で、なおかつ局部伸びが１０％以上を有し、また耐力を高めてより鋼板に近いアルミニウム板材が必要であることを確認した。またアルミニウム板の取り扱い時の変形や浅い絞り成形品の変形は材料の耐力に起因するもので、材料の伸びを大きく損なうことなく耐力を高められれば解決可能であることを見出し、更に板材の伸びを高める方法としてＡｌ−Ｆｅ系合金でＳｉ量を少なくコントロールすることにより、Ｏ材で全伸び４０％以上局部伸び１０％以上を得ることを見出し、更に材料の耐力を高める方法としてＯ材をスキンパス圧延する方法やレベラーロールで繰り返し曲げ加工する方法を検討したがスキンパス圧延法では耐力の向上が大きい反面、伸びの低下が著しい。また、レベラーロールによる繰り返し曲げは伸びの低下が比較的少ないものの、耐力向上が５〜１０Ｎ／ｍｍ２と小さく、目的を満たさない。本発明ではＯ材コイルを１〜５％引張り加工することにより、耐力を１５〜３０Ｎ／ｍｍ２向上せしめ、伸びの減少を０．５〜４％に抑えて高耐力で高延性の高成形性材を得ることに成功したものであって、そのポイントは以下の如くである。
【０００７】
（１）Ｆｅ：１．０〜２．０質量％と、Ｔｉ：０．００５〜０．１０質量％もしくはＴｉ：０．００５〜０．１０質量％およびＢ：０．０００５〜０．００２質量％を含有し、残部がＡｌおよび不可避不純物からなり、該不純物中のＳｉを０．１０質量％以下、Ｃｕを０．０３質量％以下に規制したアルミニウム合金板で、３方向の引張試験で引張強さが９０Ｎ／ｍｍ２以上、耐力４５Ｎ／ｍｍ２以上で、全伸び４０％以上であり、かつ局部伸びが１０％以上を有することを特徴とした高成形性アルミニウム合金板。
【０００８】
（２）Ｆｅ：１．０〜２．０質量％と、Ｍｇ：０．０５〜０．３質量％またはＭｎ：０．０５〜０．６質量％の何れか１種または２種と、Ｔｉ：０．００５〜０．１０質量％もしくはＴｉ：０．００５〜０．１０質量％およびＢ：０．０００５〜０．００２質量％を含有し、残部がＡｌおよび不可避不純物からなり、該不純物中のＳｉを０．１０質量％以下、Ｃｕを０．０３質量％以下に規制したアルミニウム合金板で、３方向の引張試験で引張強さが１００Ｎ／ｍｍ２以上、耐力５５Ｎ／ｍｍ２以上で、全伸び４０％以上であり、かつ局部伸びが１０％以上を有することを特徴とした高成形性アルミニウム合金板。
【０００９】
（３）Ｆｅ：１．０〜２．０質量％と、Ｔｉ：０．００５〜０．１０質量％もしくはＴｉ：０．００５〜０．１０質量％およびＢ：０．０００５〜０．００２質量％を含有し、残部がＡｌおよび不可避不純物からなり、該不純物中のＳｉを０．１０質量％以下、Ｃｕを０．０３質量％以下に規制したアルミニウム合金鋳塊を４５０〜６２０℃で均熱処理し、３００℃以上の温度で熱間圧延を施した後冷間圧延および３００℃以上での中間焼鈍を経た上で最終冷間圧延を圧延率６０〜９０％で施すか、または前記熱間圧延を施した後直ちに最終冷間圧延を圧延率６０〜９０％で施した後、３００℃温度以上の温度で最終焼鈍し、１〜５％の永久伸びを付与して耐力を向上させ、３方向の引張試験で引張強さが９０Ｎ／ｍｍ２以上、耐力４５Ｎ／ｍｍ２以上で、全伸び４０％以上であり、かつ局部伸び１０％以上を有せしめたことを特徴とする高成形性アルミニウム合金板の製造方法。
【００１０】
（４）Ｆｅ：１．０〜２．０質量％と、Ｍｇ：０．０５〜０．３質量％またはＭｎ：０．０５〜０．６質量％の何れか１種または２種と、Ｔｉ：０．００５〜０．１０質量％もしくはＴｉ：０．００５〜０．１０質量％およびＢ：０．０００５〜０．００２質量％を含有し、残部がＡｌおよび不可避不純物からなり、該不純物中のＳｉを０．１０質量％以下、Ｃｕを０．０３質量％以下に規制したアルミニウム合金鋳塊を４５０〜６２０℃で均熱処理し、３００℃以上の温度で熱間圧延を施した後冷間圧延および３００℃以上での中間焼鈍を経た上で最終冷間圧延を圧延率６０〜９０％で施すか、または前記熱間圧延を施した後直ちに最終冷間圧延を圧延率６０〜９０％で施した後、３００℃温度以上の温度で最終焼鈍し、１〜５％の永久伸びを付与して耐力を向上させ、３方向の引張試験で引張強さが１００Ｎ／ｍｍ２以上、耐力５５Ｎ／ｍｍ２以上で全伸び４０％以上であり、かつ、局部伸びが１０％以上を有せしめたことを特徴とする高成形性アルミニウム合金板の製造方法。
【００１１】
上記したような本発明における成分限定理由は以下の如くである。
・Ｆｅ：Ｆｅは強度および伸びを付与する重要な元素で１．０質量％未満ではその効果が少なく、２質量％を越えると耐食性を損なうので１．０〜２．０質量％とする。
・Ｓｉ：不純物としてのＳｉは鋳造時にＦｅやＭｎと化合して、Ａｌ−Ｆｅ−Ｓｉ系晶出物となり、局部伸びを阻害するので０．１０質量％以下とする。
・Ｃｕ：不純物としてのＣｕは強度を付与する元素であるがＦｅ量が高い場合に耐食性を損なうので０．０３質量％以下とする。
・ＭｇおよびＭｎ：強度付与元素である。特にＭｇは固溶して強度を付与する元素であり、０．０５質量％未満ではその効果が小さく、０．３質量％を越えると加工硬化度が大きくなって局部伸びや全伸びが低下するので０．０５〜０．３質量％とする。
・ＴｉもしくはＴｉおよびＢ：鋳塊の鋳造組織を微細化し鋳造割れを防止するために、Ｔｉ単独、またはＴｉとＢを複合添加する。Ｔｉ単独の場合０．００５〜０．１０質量％、もしくはＴｉとＢを複合添加する場合Ｔｉ：０．００５〜０．１０質量％およびＢ：０．０００５〜０．００２質量％である。
・他の不純物は、Ｚｎは０．３質量％以下、Ｚｎ以外の他の不純物は各々０．１質量％以下とする。
【００１２】
また本発明における鋳造から引張矯正までの製造工程については以下の如くである。
（鋳造）
鋳造法は特に限定されず、常法によって鋳塊を作れば良く、ＤＣ鋳造法（半連続鋳造法）でも連続鋳造法でも良い。
（均熱処理）
均熱処理は熱間圧延のための熱処理で、４５０℃未満ではＡｌ−Ｆｅ化合物の均質化が不十分であり、一方６２０℃以上ではコストアップとなるので４５０〜６２０℃とする。
（熱間圧延）
常法によって３００℃以上の再結晶温度以上で圧延を行う。
（冷間圧延）
最終焼鈍前の冷延加工率は塑性加工異方性を小さくするために重要で６０％未満では再結晶粒が粗大となり、耐力の低下と成形加工時の肌荒れを生じ易くなる。また冷延加工率が９０％を越えると塑性加工異方性が大きくなり、圧延方向に対して４５°方向の伸びが大きく、絞り加工時の耳率が大きくなるので６０〜９０％とする。冷延加工率が９０％を越える場合は冷延途中で中間焼鈍を施すことによってこの目標を達成できる。
（最終焼鈍）
Ｏ材焼鈍するために行うものでバッチ焼鈍では３００℃以上の温度で０．５〜３Ｈｒで十分に再結晶させる。
なお、連続焼鈍では３５０℃以上の温度で１〜６０秒の加熱を行って十分に再結晶させる。
（引張矯正）
本発明の重要な工程でテンションレベラー等で永久伸びを与えて耐力向上をはかるもので永久伸び量が１％未満では耐力の向上が小さく、一方５％を越えると全伸びを低減するので１〜５％とする。ここでテンションレベラーとは、コイル状態で連続的に永久伸びを生ずるように引張りながら、レベラーロールで繰り返し曲げにより歪み矯正をする設備をいう。
【００１３】
【発明の実施の形態】
本発明によるものの具体的な実施態様について説明すると、先ず本発明者等が採用した発明例合金およびその比較例合金は次の表１に示す如くである。
【００１４】
【表１】
0003791337.tif 000002
【００１５】
また上記したような各合金に対する製造条件を要約して示すと、次の表２に示す如くである。
【００１６】
【表２】
0003791337.tif 000003
【００１７】
上記したような製造例および比較例について説明すると、表２に示されたような製造 No.１〜６によるものは何れもその組成および製造プロセスの何れもが本発明で規定する条件を満足した本発明例であり、これらのものは表２に示すように引張強さ９０N/mm2 以上、耐力４５N/mm2 、全伸び４０％以上を有し、局部伸びも１０％以上で耐食性も良好である高耐力で高延性の優れた高成形性材料である。ここで全伸びとは、板の引張試験（ＪＩＳ５号試験片使用）において引張開始から板破断時までの全伸び値を標点距離（初期長さ）で徐した値（％）をいう。局部伸びとは、板の引張試験（ＪＩＳ５号試験片使用）において最大荷重時から板破断時までの伸び値を標点距離（初期長さ）で徐した値（％）をいう。引張強さは３方向の引張試験によるもので、３方向とは圧延方向、圧延方向に直角な方向、圧延方向に対して４５°方向を指し、一番低い値を示すものである。
【００１８】
これに対し製造Ｎｏ．７〜１１のものは何れも比較例であって、製造Ｎｏ．７は組成が本発明で規定する範囲を満たすが製造プロセスで最終引張矯正量が規定より小さく、耐力が低めで本発明の強度範囲を満たさない例である。また、製造Ｎｏ．８，９，１０，１１は製造プロセスが本発明で規定する範囲を満たすが組成範囲を満たさない比較例でＮｏ．８はＳｉ量が多めでＡｌ−Ｆｅ−Ｓｉ系化合物の生成により全伸びおよび局部伸びが低く、本発明で規定する範囲を満たしていない。さらに、Ｎｏ．１０はＣｕ量が多めで製品の耐食性が劣り、使用上問題となる。また製造Ｎｏ．９はＳｉ量が多めでＦｅ量も少ないのでＮｏ．８よりも全伸びおよび局部伸びが共に低い。Ｎｏ．１１はＦｅ量が少なく、局部伸びが不足しており、引張強さおよび耐力が共に本発明で規定する範囲を満たしていない。なお、Ｎｏ．１２は組成が範囲内であるが製造プロセスにおいて、引張矯正量が大きすぎ、全伸びが低めとなって本発明で規定する範囲を満たしていない。
【００１９】
また自動車の燃料タンクの如く逆鞍型の複雑形状の容器で、全体をとおして幅が６０〜８０cmで左部分の寸法が深さ２０〜２５cm×長さ３０〜４０cm、中央部分の寸法が深さ１０〜１５cm×長さ３０〜４０cm、右部分の寸法が深さ１５〜２０cmの大型の容器を、上記各製造 No.１〜１２と同じ条件で製造した板を用いてプレス加工したところ、製造 No.１〜６の条件のものは破断することなく成形ができた。一方製造 No.７〜１２の条件のものはプレス金型の肩部で破断が生じた。
【００２０】
即ち、このような結果によるときは組成が本発明の条件を満すと共に製造プロセスも本発明の要件を満足することによって本発明の目的を的確に達成し得るものであることが確認される。
【００２１】
【発明の効果】
上記したような本発明によれば引張強さ９０N/mm2 以上、耐力４５N/mm2 以上、全伸び４０％以上で局部伸び１０％以上と特に耐力と伸びが優れたアルミニウム合金板を得ることができる。このような本発明によるアルミニウム合金板を非対称の深絞り成形部品や難形状成形部品に使用することにより、鋼板でしか出来なかった成形部材をアルミ化でき、軽量化、リサイクル性に大きく寄与することが可能となるものであって、工業的にその効果の大きい発明である。